【手続補正書】
【提出日】令和2年2月26日(2020.2.26)
【手続補正１】
【補正対象書類名】特許請求の範囲
【補正対象項目名】全文
【補正方法】変更
【補正の内容】
【特許請求の範囲】
【請求項１】
式（ＩＡ）の化合物
【化１】
2019515986.tif 000001
またはその塩
［式中、
Ｒ１、Ｒ２およびＲ３は、それぞれ独立して、Ｈ、Ｃ１〜Ｃ６アルキル、Ｃ３〜Ｃ７複素環、グリコールエーテル、アリール、Ｃ１〜Ｃ３アルキル−アリール、およびアリール−Ｃ１〜Ｃ３アルキルであり、これらの基のそれぞれが、ヒドロキシ、Ｃ１〜Ｃ６エーテルおよびＣ１〜Ｃ６アルキルからなる群から選択される１以上の基で置換されていてもよく、Ｒ１、Ｒ２およびＲ３の少なくとも１つが、Ｃ１〜Ｃ６アルキルである］
および
式（ＩＩＡ）の化合物
Ｒ４−ＯＯＣ−Ｘ−ＣＯＯ−Ｒ５    （ＩＩＡ）
またはその塩
［式中、
Ｒ４およびＲ５は、それぞれ独立して、ＨまたはＣ１〜Ｃ６アルキルであり、前記Ｃ１〜Ｃ６アルキルは、ヒドロキシ、Ｃ１〜Ｃ６エーテルおよびＣ１〜Ｃ６アルキルからなる群から選択される１以上の基で置換されていてもよく、
Ｘは、−（ＣＨ２）２−、−（ＣＨ２）３−または−（ＣＨ２）４−である］
を含む、低ＶＯＣの造膜の組成物。
【請求項２】
Ｒ１、Ｒ２およびＲ３は、それぞれ独立して、メチル、エチル、プロピル、イソプロピル、ブチル、イソブチル、ペンチル、イソペンチルおよびヘキシルからなる群から選択され、
Ｒ４およびＲ５は、それぞれ独立して、メチル、エチル、プロピル、イソプロピル、ブチル、イソブチル、ペンチル、イソペンチルおよびヘキシルからなる群から選択される、
請求項１に記載の組成物。
【請求項３】
Ｒ１、Ｒ２およびＲ３は、それぞれメチル、ブチルまたはイソブチルである、請求項１に記載の組成物。
【請求項４】
Ｒ４およびＲ５の両方がメチルである、請求項１に記載の組成物。
【請求項５】
式（ＩＡ）の化合物
【化２】
2019515986.tif 000002
［式中、Ｒ１、Ｒ２およびＲ３は、それぞれブチルであるか、またはＲ１、Ｒ２およびＲ３は、それぞれイソブチルである］
を含む、低ＶＯＣの造膜の組成物。
【請求項６】
コーティング組成物において、ＶＯＣおよび／または臭気を減少させるための方法であり、前記コーティング組成物の調製の間に、式（ＩＡ）の化合物
【化３】
2019515986.tif 000003
またはその塩
［式中、
Ｒ１、Ｒ２およびＲ３は、それぞれ独立して、Ｈ、Ｃ１〜Ｃ６アルキル、Ｃ３〜Ｃ７複素環、グリコールエーテル、アリール、Ｃ１〜Ｃ３アルキル−アリール、およびアリール−Ｃ１〜Ｃ３アルキルであり、これらの基のそれぞれが、ヒドロキシ、Ｃ１〜Ｃ６エーテルおよびＣ１〜Ｃ６アルキルからなる群から選択される１以上の基で置換されていてもよく、
Ｒ１、Ｒ２およびＲ３の少なくとも１つが、Ｃ１〜Ｃ６アルキルである］
を前記コーティング組成物に加えることを含む、方法。
【請求項７】
コーティング組成物において、ＶＯＣおよび／または臭気を減少させるための方法であり、前記コーティング組成物の調製の間に、式（ＩＡ）の化合物
【化４】
2019515986.tif 000004
またはその塩
［式中、
Ｒ１、Ｒ２およびＲ３は、それぞれ独立して、Ｈ、Ｃ１〜Ｃ６アルキル、Ｃ３〜Ｃ７複素環、グリコールエーテル、アリール、Ｃ１〜Ｃ３アルキル−アリール、およびアリール−Ｃ１〜Ｃ３アルキルであり、これらの基のそれぞれが、ヒドロキシ、Ｃ１〜Ｃ６エーテルおよびＣ１〜Ｃ６アルキルからなる群から選択される１以上の基で置換されていてもよく、
Ｒ１、Ｒ２およびＲ３の少なくとも１つが、Ｃ１〜Ｃ６アルキルである］
を、式（ＩＩＡ）の化合物
Ｒ４−ＯＯＣ−Ｘ−ＣＯＯ−Ｒ５    （ＩＩＡ）
またはその塩
［式中、
Ｒ４およびＲ５は、それぞれ独立して、ＨまたはＣ１〜Ｃ６アルキルであり、前記Ｃ１〜Ｃ６アルキルは、ヒドロキシ、Ｃ１〜Ｃ６エーテルおよびＣ１〜Ｃ６アルキルからなる群から選択される１以上の基で置換されていてもよく、
Ｘは、−（ＣＨ２）２−、−（ＣＨ２）３−または−（ＣＨ２）４−である］
と組み合わせて、前記コーティング組成物に加えることを含む、方法。
【請求項８】
Ｒ１、Ｒ２およびＲ３は、それぞれ独立して、メチル、エチル、プロピル、イソプロピル、ブチル、イソブチル、ペンチル、イソペンチルおよびヘキシルからなる群から選択される、請求項６または請求項７に記載の方法。
【請求項９】
Ｒ４およびＲ５は、それぞれ独立して、メチル、エチル、プロピル、イソプロピル、ブチル、イソブチル、ペンチル、イソペンチルおよびヘキシルからなる群から選択される、請求項７に記載の方法。
【請求項１０】
式（ＩＡ）の化合物
【化５】
2019515986.tif 000005
またはその塩
［式中、
Ｒ１、Ｒ２およびＲ３は、それぞれ独立して、Ｈ、Ｃ１〜Ｃ６アルキル、Ｃ３〜Ｃ７複素環、グリコールエーテル、アリール、Ｃ１〜Ｃ３アルキル−アリールおよびアリール−Ｃ１〜Ｃ３アルキルであり、これらの基のそれぞれが、ヒドロキシ、Ｃ１〜Ｃ６エーテルおよびＣ１〜Ｃ６アルキルからなる群から選択される１以上の基で置換されていてもよく、
Ｒ１、Ｒ２およびＲ３の少なくとも１つが、Ｃ１〜Ｃ６アルキルである］
および
バインダー、顔料、顔料エキステンダー、着色剤、色味剤、染料、界面活性剤、懸濁添加剤、消泡剤、殺生物剤、殺菌剤、微粒子、セメント系組成物、テクスチャー化組成物、水混和性溶媒、ｐＨ調整剤、架橋剤、粘稠剤、増粘剤、充填剤、凍結解凍添加剤、平滑化添加剤、顔料磨砕添加剤、乳白剤、安定剤、フィルム保存剤またはそれらの任意の組み合わせ
を含む、コーティング組成物。
【請求項１１】
Ｒ１、Ｒ２およびＲ３は、それぞれ独立して、メチル、エチル、プロピル、イソプロピル、ブチル、イソブチル、ペンチル、イソペンチルおよびヘキシルからなる群から選択される、請求項１０に記載のコーティング組成物。
【請求項１２】
Ｒ１、Ｒ２およびＲ３は、それぞれメチル、ブチルまたはイソブチルである、請求項１０に記載のコーティング組成物。
【請求項１３】
請求項１に記載の低ＶＯＣの造膜の組成物、および
バインダー、顔料、顔料エキステンダー、着色剤、色味剤、染料、界面活性剤、懸濁添加剤、消泡剤、殺生物剤、殺菌剤、微粒子、セメント系組成物、テクスチャー化組成物、水混和性溶媒、ｐＨ調整剤、架橋剤、粘稠剤、増粘剤、充填剤、凍結解凍添加剤、平滑化添加剤、 顔料磨砕添加剤、乳白剤、安定剤、フィルム保存剤またはそれらの任意の組み合わせ
を含む、コーティング組成物。
【請求項１４】
Ｒ１、Ｒ２およびＲ３は、それぞれ独立して、メチル、エチル、プロピル、イソプロピル、ブチル、イソブチル、ペンチル、イソペンチルおよびヘキシルからなる群から選択され、
Ｒ４およびＲ５は、それぞれ独立して、メチル、エチル、プロピル、イソプロピル、ブチル、イソブチル、ペンチル、イソペンチルおよびヘキシルからなる群から選択される、
請求項１３に記載のコーティング組成物。
【請求項１５】
Ｒ１、Ｒ２およびＲ３は、それぞれメチル、ブチルまたはイソブチルである、請求項１３に記載のコーティング組成物。
【手続補正２】
【補正対象書類名】明細書
【補正対象項目名】０１３２
【補正方法】変更
【補正の内容】
【０１３２】
本明細書中に記載の本発明において、記載される目的および利点を得るために、当該分野の技術の範囲内において、変更および改変が行われ得ることを理解するだろう。本発明は、本発明の開示の実施形態を参照することによって、記載されて規定されているが、このような参照は、本発明を限定することを意図せず、このような限定は、さらに暗示されるべきではない。さらに、このように説明されて記載された本発明の実施形態は、例示のみであり、本発明の範囲を徹底するものではない。従って、本発明は、添付の特許請求の範囲に記載されるような趣旨および範囲によってのみ限定されることが意図される。本明細書中に記載の全ての公報は、その全体が参考として援用される。
本明細書の開示内容は、以下の態様を含み得る。
（態様１）
式（ＩＡ）の化合物
【化１０】
2019515986.tif 000006
またはその塩
［式中、
Ｒ１、Ｒ２およびＲ３は、それぞれ独立して、Ｈ、Ｃ１〜Ｃ６アルキル、Ｃ３〜Ｃ７複素環、グリコールエーテル、アリール、Ｃ１〜Ｃ３アルキル−アリール、およびアリール−Ｃ１〜Ｃ３アルキルであり、これらの基のそれぞれが、ヒドロキシ、Ｃ１〜Ｃ６エーテルおよびＣ１〜Ｃ６アルキルからなる群から選択される１以上の基で置換されていてもよく、Ｒ１、Ｒ２およびＲ３の少なくとも１つが、Ｃ１〜Ｃ６アルキルである］
および
式（ＩＩＡ）の化合物
Ｒ４−ＯＯＣ−Ｘ−ＣＯＯ−Ｒ５    （ＩＩＡ）
またはその塩
［式中、
Ｒ４およびＲ５は、それぞれ独立して、ＨまたはＣ１〜Ｃ６アルキルであり、前記Ｃ１〜Ｃ６アルキルは、ヒドロキシ、Ｃ１〜Ｃ６エーテルおよびＣ１〜Ｃ６アルキルからなる群から選択される１以上の基で置換されていてもよく、
Ｘは、−（ＣＨ２）２−、−（ＣＨ２）３−または−（ＣＨ２）４−である］
を含む、低ＶＯＣの造膜の組成物。
（態様２）
Ｒ１、Ｒ２およびＲ３は、それぞれ独立して、メチル、エチル、プロピル、イソプロピル、ブチル、イソブチル、ペンチル、イソペンチルおよびヘキシルからなる群から選択される、態様１に記載の組成物。
（態様３）
Ｒ１、Ｒ２およびＲ３は、それぞれメチルである、態様１に記載の組成物。
（態様４）
Ｒ１、Ｒ２およびＲ３は、それぞれブチルである、態様１に記載の組成物。
（態様５）
Ｒ１、Ｒ２およびＲ３は、それぞれイソブチルである、態様１に記載の組成物。
（態様６）
Ｒ４およびＲ５は、それぞれ独立して、メチル、エチル、プロピル、イソプロピル、ブチル、イソブチル、ペンチル、イソペンチルおよびヘキシルからなる群から選択される、態様１に記載の組成物。
（態様７）
Ｒ４およびＲ５の両方がメチルである、態様１に記載の組成物。
（態様８）
Ｒ４およびＲ５の両方がメチルであり、Ｘが−（ＣＨ２）２−、−（ＣＨ２）３−または−（ＣＨ２）４−である、態様１に記載の組成物。
（態様９）
式（ＩＡ）の化合物
【化１１】
2019515986.tif 000007
［式中、Ｒ１、Ｒ２およびＲ３は、それぞれブチルであるか、またはＲ１、Ｒ２およびＲ３は、それぞれイソブチルである］
を含む、低ＶＯＣの造膜の組成物。
（態様１０）
式（ＩＡ）の化合物
【化１２】
2019515986.tif 000008
またはその塩
［式中、
Ｒ１、Ｒ２およびＲ３は、それぞれ独立して、Ｈ、Ｃ１〜Ｃ６アルキル、Ｃ３〜Ｃ７複素環、グリコールエーテル、アリール、Ｃ１〜Ｃ３アルキル−アリール、およびアリール−Ｃ１〜Ｃ３アルキルであり、これらの基のそれぞれが、ヒドロキシ、Ｃ１〜Ｃ６エーテルおよびＣ１〜Ｃ６アルキルからなる群から選択される１以上の基で置換されていてもよく、Ｒ１、Ｒ２およびＲ３の少なくとも１つが、Ｃ１〜Ｃ６アルキルである］
および
式（ＩＩＢ）の化合物
Ｒ６−ＯＯＣ−Ｘ−ＣＯＯ−Ｒ７    （ＩＩＢ）
またはその塩
［式中、
Ｒ６およびＲ７は、それぞれ独立して、Ｃ７〜Ｃ２０アルキルであり、前記Ｃ７〜Ｃ２０アルキルは、ヒドロキシ、Ｃ１〜Ｃ６エーテルおよびＣ１〜Ｃ６アルキルからなる群から選択される１以上の基で置換されていてもよく、
Ｘは、−（ＣＨ２）２−、−（ＣＨ２）３−または−（ＣＨ２）４−である］
を含む、低ＶＯＣの造膜および可塑化の組成物。
（態様１１）
Ｒ１、Ｒ２およびＲ３は、それぞれ独立して、メチル、エチル、プロピル、イソプロピル、ブチル、イソブチル、ペンチル、イソペンチルおよびヘキシルからなる群から選択される、態様１０に記載の組成物。
（態様１２）
Ｒ１、Ｒ２およびＲ３は、それぞれメチルである、態様１０に記載の組成物。
（態様１３）
Ｒ１、Ｒ２およびＲ３は、それぞれブチルである、態様１０に記載の組成物。
（態様１４）
Ｒ１、Ｒ２およびＲ３は、それぞれイソブチルである、態様１０に記載の組成物。
（態様１５）
Ｒ６およびＲ７は、それぞれ独立して、ヘプチル、オクチル、ノニル、デシル、ウンデシル、ドデシル、トリデシル、テトラデシル、ペンタデシル、ヘキサデシル、ヘプタデシル、オクタデシル、ノナデシルおよびエイコシルからなる群から選択される、態様１０に記載の組成物。
（態様１６）
式（ＩＢ）の化合物
【化１３】
2019515986.tif 000009
またはその塩
［式中、
Ｒ８、Ｒ９およびＲ１０は、それぞれ独立して、Ｃ７〜Ｃ２０アルキルであり、前記Ｃ７〜Ｃ２０アルキルは、ヒドロキシ、Ｃ１〜Ｃ６エーテルおよびＣ１〜Ｃ６アルキルからなる群から選択される１以上の基で置換されていてもよい］
および
式（ＩＩＡ）の化合物
Ｒ４−ＯＯＣ−Ｘ−ＣＯＯ−Ｒ５    （ＩＩＡ）
またはその塩
［式中、
Ｒ４およびＲ５は、それぞれ独立して、ＨまたはＣ１〜Ｃ６アルキルであり、前記Ｃ１〜Ｃ６アルキルは、ヒドロキシ、Ｃ１〜Ｃ６エーテルおよびＣ１〜Ｃ６アルキルからなる群から選択される１以上の基で置換されていてもよく、
Ｘは、−（ＣＨ２）２−、−（ＣＨ２）３−または−（ＣＨ２）４−である］
を含む、低ＶＯＣの可塑化および造膜の組成物。
（態様１７）
Ｒ８、Ｒ９およびＲ１０は、それぞれ独立して、ヘプチル、オクチル、ノニル、デシル、ウンデシル、ドデシル、トリデシル、テトラデシル、ペンタデシル、ヘキサデシル、ヘプタデシル、オクタデシル、ノナデシルおよびエイコシルからなる群から選択される、態様１６に記載の組成物。
（態様１８）
Ｒ４およびＲ５は、それぞれ独立して、メチル、エチル、プロピル、イソプロピル、ブチル、イソブチル、ペンチル、イソペンチルおよびヘキシルからなる群から選択される、態様１６に記載の組成物。
（態様１９）
Ｒ４およびＲ５の両方がメチルである、態様１７に記載の組成物。
（態様２０）
式（ＩＢ）の化合物
【化１４】
2019515986.tif 000010
またはその塩
［式中、
Ｒ８、Ｒ９およびＲ１０は、それぞれ独立して、Ｃ７〜Ｃ２０アルキルであり、前記Ｃ７〜Ｃ２０アルキルは、ヒドロキシ、Ｃ１〜Ｃ６エーテルおよびＣ１〜Ｃ６アルキルからなる群から選択される１以上の基で置換されていてもよい］
および
式（ＩＩＢ）の化合物
Ｒ６−ＯＯＣ−Ｘ−ＣＯＯ−Ｒ７    （ＩＩＢ）
またはその塩
［式中、
Ｒ６およびＲ７は、それぞれ独立して、Ｃ７〜Ｃ２０アルキルであり、前記Ｃ７〜Ｃ２０アルキルは、ヒドロキシ、Ｃ１〜Ｃ６エーテルおよびＣ１〜Ｃ６アルキルからなる群から選択される１以上の基で置換されていてもよく、
Ｘは、−（ＣＨ２）２−、−（ＣＨ２）３−または−（ＣＨ２）４−である］
を含む、低ＶＯＣの可塑化の組成物。
（態様２１）
Ｒ８、Ｒ９およびＲ１０は、それぞれ独立して、ヘプチル、オクチル、ノニル、デシル、ウンデシル、ドデシル、トリデシル、テトラデシル、ペンタデシル、ヘキサデシル、ヘプタデシル、オクタデシル、ノナデシルおよびエイコシルからなる群から選択される、態様２０に記載の組成物。
（態様２２）
Ｒ６およびＲ７は、それぞれ独立して、ヘプチル、オクチル、ノニル、デシル、ウンデシル、ドデシル、トリデシル、テトラデシル、ペンタデシル、ヘキサデシル、ヘプタデシル、オクタデシル、ノナデシルおよびエイコシルからなる群から選択される、態様２０に記載の組成物。
（態様２３）
コーティング組成物において、ＶＯＣおよび／または臭気を減少させるための方法であり、前記コーティング組成物の調製の間に、式（ＩＡ）の化合物
【化１５】
2019515986.tif 000011
またはその塩
［式中、
Ｒ１、Ｒ２およびＲ３は、それぞれ独立して、Ｈ、Ｃ１〜Ｃ６アルキル、Ｃ３〜Ｃ７複素環、グリコールエーテル、アリール、Ｃ１〜Ｃ３アルキル−アリール、およびアリール−Ｃ１〜Ｃ３アルキルであり、これらの基のそれぞれが、ヒドロキシ、Ｃ１〜Ｃ６エーテルおよびＣ１〜Ｃ６アルキルからなる群から選択される１以上の基で置換されていてもよく、
Ｒ１、Ｒ２およびＲ３の少なくとも１つが、Ｃ１〜Ｃ６アルキルである］
を前記コーティング組成物に加えることを含む、方法。
（態様２４）
コーティング組成物において、ＶＯＣおよび／または臭気を減少させるための方法であり、前記コーティング組成物の調製の間に、式（ＩＡ）の化合物
【化１６】
2019515986.tif 000012
またはその塩
［式中、
Ｒ１、Ｒ２およびＲ３は、それぞれ独立して、Ｈ、Ｃ１〜Ｃ６アルキル、Ｃ３〜Ｃ７複素環、グリコールエーテル、アリール、Ｃ１〜Ｃ３アルキル−アリール、およびアリール−Ｃ１〜Ｃ３アルキルであり、これらの基のそれぞれが、ヒドロキシ、Ｃ１〜Ｃ６エーテルおよびＣ１〜Ｃ６アルキルからなる群から選択される１以上の基で置換されていてもよく、
Ｒ１、Ｒ２およびＲ３の少なくとも１つが、Ｃ１〜Ｃ６アルキルである］
を、式（ＩＩＡ）の化合物
Ｒ４−ＯＯＣ−Ｘ−ＣＯＯ−Ｒ５    （ＩＩＡ）
またはその塩
［式中、
Ｒ４およびＲ５は、それぞれ独立して、ＨまたはＣ１〜Ｃ６アルキルであり、前記Ｃ１〜Ｃ６アルキルは、ヒドロキシ、Ｃ１〜Ｃ６エーテルおよびＣ１〜Ｃ６アルキルからなる群から選択される１以上の基で置換されていてもよく、
Ｘは、−（ＣＨ２）２−、−（ＣＨ２）３−または−（ＣＨ２）４−である］
と組み合わせて、前記コーティング組成物に加えることを含む、方法。
（態様２５）
Ｒ１、Ｒ２およびＲ３は、それぞれ独立して、メチル、エチル、プロピル、イソプロピル、ブチル、イソブチル、ペンチル、イソペンチルおよびヘキシルからなる群から選択される、態様２３または態様２４に記載の方法。
（態様２６）
Ｒ１、Ｒ２およびＲ３は、それぞれメチルである、態様２５に記載の方法。
（態様２７）
Ｒ１、Ｒ２およびＲ３は、それぞれブチルである、態様２５に記載の方法。
（態様２８）
Ｒ１、Ｒ２およびＲ３は、それぞれイソブチルである、態様２５に記載の方法。
（態様２９）
Ｒ４およびＲ５は、それぞれ独立して、メチル、エチル、プロピル、イソプロピル、ブチル、イソブチル、ペンチル、イソペンチルおよびヘキシルからなる群から選択される、態様２４に記載の方法。
（態様３０）
Ｒ４およびＲ５の両方がメチルである、態様２４に記載の方法。
（態様３１）
コーティング組成物において、ＶＯＣおよび／または臭気を減少させるための方法であり、前記コーティング組成物の調製の間に、式（ＩＡ）の化合物
【化１７】
2019515986.tif 000013
またはその塩
［式中、
Ｒ１、Ｒ２およびＲ３は、それぞれ独立して、Ｈ、Ｃ１〜Ｃ６アルキル、Ｃ３〜Ｃ７複素環、グリコールエーテル、アリール、Ｃ１〜Ｃ３アルキル−アリール、およびアリール−Ｃ１〜Ｃ３アルキルであり、これらの基のそれぞれが、ヒドロキシ、Ｃ１〜Ｃ６エーテルおよびＣ１〜Ｃ６アルキルからなる群から選択される１以上の基で置換されていてもよく、
Ｒ１、Ｒ２およびＲ３の少なくとも１つが、Ｃ１〜Ｃ６アルキルである］
を、式（ＩＩＢ）の化合物
Ｒ６−ＯＯＣ−Ｘ−ＣＯＯ−Ｒ７    （ＩＩＢ）
またはその塩
［式中、
Ｒ６およびＲ７は、それぞれ独立して、Ｃ７〜Ｃ２０アルキルであり、前記Ｃ７〜Ｃ２０アルキルは、ヒドロキシ、Ｃ１〜Ｃ６エーテルおよびＣ１〜Ｃ６アルキルからなる群から選択される１以上の基で置換されていてもよく、
Ｘは、−（ＣＨ２）２−、−（ＣＨ２）３−または−（ＣＨ２）４−である］
と組み合わせて、前記コーティング組成物に加えることを含む、方法。
（態様３２）
Ｒ１、Ｒ２およびＲ３は、それぞれ独立して、メチル、エチル、プロピル、イソプロピル、ブチル、イソブチル、ペンチル、イソペンチルおよびヘキシルからなる群から選択される、態様３１に記載の方法。
（態様３３）
Ｒ１、Ｒ２およびＲ３は、それぞれメチルである、態様３１に記載の方法。
（態様３４）
Ｒ１、Ｒ２およびＲ３は、それぞれブチルである、態様３１に記載の方法。
（態様３５）
Ｒ１、Ｒ２およびＲ３は、それぞれイソブチルである、態様３１に記載の方法。
（態様３６）
Ｒ６およびＲ７は、それぞれ独立して、ヘプチル、オクチル、ノニル、デシル、ウンデシル、ドデシル、トリデシル、テトラデシル、ペンタデシル、ヘキサデシル、ヘプタデシル、オクタデシル、ノナデシルおよびエイコシルからなる群から選択される、態様３１に記載の方法。
（態様３７）
Ｒ６およびＲ７の両方がヘプチルである、態様３１に記載の方法。
（態様３８）
コーティング組成物において、ＶＯＣおよび／または臭気を減少させるための方法であり、前記コーティング組成物の調製の間に、式（ＩＢ）の化合物
【化１８】
2019515986.tif 000014
またはその塩
［式中、
Ｒ８、Ｒ９およびＲ１０は、それぞれ独立して、Ｃ７〜Ｃ２０アルキルであり、前記Ｃ７〜Ｃ２０アルキルは、ヒドロキシ、Ｃ１〜Ｃ６エーテルおよびＣ１〜Ｃ６アルキルからなる群から選択される１以上の基で置換されていてもよい］
を、式（ＩＩＡ）の化合物
Ｒ４−ＯＯＣ−Ｘ−ＣＯＯ−Ｒ５    （ＩＩＡ）
またはその塩
［式中、
Ｒ４およびＲ５は、それぞれ独立して、ＨまたはＣ１〜Ｃ６アルキルであり、前記Ｃ１〜Ｃ６アルキルは、ヒドロキシ、Ｃ１〜Ｃ６エーテルおよびＣ１〜Ｃ６アルキルからなる群から選択される１以上の基で置換されていてもよく、
Ｘは、−（ＣＨ２）２−、−（ＣＨ２）３−または−（ＣＨ２）４−である］
と組み合わせて、前記コーティング組成物に加えることを含む、方法。
（態様３９）
Ｒ８、Ｒ９およびＲ１０は、それぞれ独立して、ヘプチル、オクチル、ノニル、デシル、ウンデシル、ドデシル、トリデシル、テトラデシル、ペンタデシル、ヘキサデシル、ヘプタデシル、オクタデシル、ノナデシルおよびエイコシルからなる群から選択される、態様３８に記載の方法。
（態様４０）
Ｒ４およびＲ５は、それぞれ独立して、メチル、エチル、プロピル、イソプロピル、ブチル、イソブチル、ペンチル、イソペンチルおよびヘキシルからなる群から選択される、態様３８に記載の方法。
（態様４１）
コーティング組成物において、ＶＯＣおよび／または臭気を減少させるための方法であり、前記コーティング組成物の調製の間に、式（ＩＢ）の化合物
【化１９】
2019515986.tif 000015
またはその塩
［式中、
Ｒ８、Ｒ９およびＲ１０は、それぞれ独立して、Ｃ７〜Ｃ２０アルキルであり、前記Ｃ７〜Ｃ２０アルキルは、ヒドロキシ、Ｃ１〜Ｃ６エーテルおよびＣ１〜Ｃ６アルキルからなる群から選択される１以上の基で置換されていてもよい］
を、式（ＩＩＢ）の化合物
Ｒ６−ＯＯＣ−Ｘ−ＣＯＯ−Ｒ７    （ＩＩＢ）
またはその塩
［式中、
Ｒ６およびＲ７は、それぞれ独立して、Ｃ７〜Ｃ２０アルキルであり、前記Ｃ７〜Ｃ２０アルキルは、ヒドロキシ、Ｃ１〜Ｃ６エーテルおよびＣ１〜Ｃ６アルキルからなる群から選択される１以上の基で置換されていてもよく、
Ｘは、−（ＣＨ２）２−、−（ＣＨ２）３−または−（ＣＨ２）４−である］
と組み合わせて、前記コーティング組成物に加えることを含む、方法。
（態様４２）
Ｒ８、Ｒ９およびＲ１０は、それぞれ独立して、ヘプチル、オクチル、ノニル、デシル、ウンデシル、ドデシル、トリデシル、テトラデシル、ペンタデシル、ヘキサデシル、ヘプタデシル、オクタデシル、ノナデシルおよびエイコシルからなる群から選択される、態様４１に記載の方法。
（態様４３）
Ｒ６およびＲ７は、それぞれ独立して、ヘプチル、オクチル、ノニル、デシル、ウンデシル、ドデシル、トリデシル、テトラデシル、ペンタデシル、ヘキサデシル、ヘプタデシル、オクタデシル、ノナデシルおよびエイコシルからなる群から選択される、態様４１に記載の方法。
（態様４４）
式（ＩＡ）の化合物
【化２０】
2019515986.tif 000016
またはその塩
［式中、
Ｒ１、Ｒ２およびＲ３は、それぞれ独立して、Ｈ、Ｃ１〜Ｃ６アルキル、Ｃ３〜Ｃ７複素環、グリコールエーテル、アリール、Ｃ１〜Ｃ３アルキル−アリールおよびアリール−Ｃ１〜Ｃ３アルキルであり、これらの基のそれぞれが、ヒドロキシ、Ｃ１〜Ｃ６エーテルおよびＣ１〜Ｃ６アルキルからなる群から選択される１以上の基で置換されていてもよく、
Ｒ１、Ｒ２およびＲ３の少なくとも１つが、Ｃ１〜Ｃ６アルキルである］
および
バインダー、顔料、顔料エキステンダー、着色剤、色味剤、染料、界面活性剤、懸濁添加剤、消泡剤、殺生物剤、殺菌剤、微粒子、セメント系組成物、テクスチャー化組成物、水混和性溶媒、ｐＨ調整剤、架橋剤、粘稠剤、増粘剤、充填剤、凍結解凍添加剤、平滑化添加剤、顔料磨砕添加剤、乳白剤、安定剤、フィルム保存剤またはそれらの任意の組み合わせ
を含む、コーティング組成物。
（態様４５）
Ｒ１、Ｒ２およびＲ３は、それぞれ独立して、メチル、エチル、プロピル、イソプロピル、ブチル、イソブチル、ペンチル、イソペンチルおよびヘキシルからなる群から選択される、態様４４に記載のコーティング組成物。
（態様４６）
Ｒ１、Ｒ２およびＲ３は、それぞれメチルである、態様４４に記載のコーティング組成物。
（態様４７）
Ｒ１、Ｒ２およびＲ３は、それぞれブチルである、態様４４に記載のコーティング組成物。
（態様４８）
Ｒ１、Ｒ２およびＲ３は、それぞれイソブチルである、態様４４に記載のコーティング組成物。
（態様４９）
態様１に記載の低ＶＯＣの造膜の組成物、および
バインダー、顔料、顔料エキステンダー、着色剤、色味剤、染料、界面活性剤、懸濁添加剤、消泡剤、殺生物剤、殺菌剤、微粒子、セメント系組成物、テクスチャー化組成物、水混和性溶媒、ｐＨ調整剤、架橋剤、粘稠剤、増粘剤、充填剤、凍結解凍添加剤、平滑化添加剤、 顔料磨砕添加剤、乳白剤、安定剤、フィルム保存剤またはそれらの任意の組み合わせ
を含む、コーティング組成物。
（態様５０）
Ｒ１、Ｒ２およびＲ３は、それぞれ独立して、メチル、エチル、プロピル、イソプロピル、ブチル、イソブチル、ペンチル、イソペンチルおよびヘキシルからなる群から選択される、態様４９に記載のコーティング組成物。
（態様５１）
Ｒ１、Ｒ２およびＲ３は、それぞれメチルである、態様４９に記載のコーティング組成物。
（態様５２）
Ｒ１、Ｒ２およびＲ３は、それぞれブチルである、態様４９に記載のコーティング組成物。
（態様５３）
Ｒ１、Ｒ２およびＲ３は、それぞれイソブチルである、態様４９に記載のコーティング組成物。
（態様５４）
Ｒ４およびＲ５は、それぞれ独立して、メチル、エチル、プロピル、イソプロピル、ブチル、イソブチル、ペンチル、イソペンチルおよびヘキシルからなる群から選択される、態様４９に記載のコーティング組成物。
（態様５５）
態様１０に記載の低ＶＯＣの造膜および可塑化の組成物、および
バインダー、顔料、顔料エキステンダー、着色剤、色味剤、染料、界面活性剤、懸濁添加剤、消泡剤、殺生物剤、殺菌剤、微粒子、セメント系組成物、テクスチャー化組成物、水混和性溶媒、ｐＨ調整剤、架橋剤、粘稠剤、増粘剤、充填剤、凍結解凍添加剤、平滑化添加剤、顔料磨砕添加剤、乳白剤、安定剤、フィルム保存剤またはそれらの任意の組み合わせ
を含む、コーティング組成物。
（態様５６）
態様１６に記載の低ＶＯＣの造膜および可塑化の組成物、および
バインダー、顔料、顔料エキステンダー、着色剤、色味剤、染料、界面活性剤、懸濁添加剤、消泡剤、殺生物剤、殺菌剤、微粒子、セメント系組成物、テクスチャー化組成物、水混和性溶媒、ｐＨ調整剤、架橋剤、粘稠剤、増粘剤、充填剤、凍結解凍添加剤、平滑化添加剤、顔料磨砕添加剤、乳白剤、安定剤、フィルム保存剤またはそれらの任意の組み合わせ
を含む、コーティング組成物。
（態様５７）
態様２０に記載の低ＶＯＣの可塑化の組成物、および
バインダー、顔料、顔料エキステンダー、着色剤、色味剤、染料、界面活性剤、懸濁添加剤、消泡剤、殺生物剤、殺菌剤、微粒子、セメント系組成物、テクスチャー化組成物、水混和性溶媒、ｐＨ調整剤、架橋剤、粘稠剤、増粘剤、充填剤、凍結解凍添加剤、平滑化添加剤、顔料磨砕添加剤、乳白剤、安定剤、フィルム保存剤またはそれらの任意の組み合わせ
を含む、コーティング組成物。
（態様５８）
他の造膜化合物または造膜組成物をさらに含む、態様４４、４９、５５および５６のいずれか１項に記載のコーティング組成物。
（態様５９）
前記コーティング組成物が、塗料、インク、接着剤、トナー、シーラント、ステイン、グレーズ、プライマーまたはカーペット裏打ち剤である、態様４４、４９、５５および５６のいずれか１項に記載のコーティング組成物。
（態様６０）
前記コーティング組成物が、ラテックス塗料組成物である、態様４４、４９、５５および５６のいずれか１項に記載のコーティング組成物。
（態様６１）
他の可塑化化合物または可塑化組成物をさらに含む、態様５５、５６および５７のいずれか１項に記載のコーティング組成物。
（態様６２）
前記コーティング組成物が、塗料、インク、接着剤、トナー、シーラント、ステイン、グレーズ、プライマーまたはカーペット裏打ち剤である、態様５５、５６および５７のいずれか１項に記載のコーティング組成物。
（態様６３）
前記コーティング組成物が、ラテックス塗料組成物である、態様５５、５６および５７のいずれか１項に記載のコーティング組成物。